(57)【特許請求の範囲】
【請求項１】
少なくとも、顔料、アミン価より酸価の大きい分散剤、ラジカル重合性またはカチオン重合性の重合性化合物及び光重合開始剤を含有する紫外線硬化性のインクジェットインクであって、Ｂ、Ｆ、Ｎａ、Ｍｇ、Ａｌ、Ｐ、Ｓ、Ｃｌ、Ｋ、Ｃａ、Ｃｕ、Ｂｒ、Ａｇ、Ｓｎ、Ｓｂ、Ａｓ及びＷから選ばれる少なくとも１種の元素を含むカチオン型不純物、金属不純物、及び硫酸、塩酸、硝酸、リン酸、ｐ−トルエンスルホン酸、ベンゼンスルホン酸、ナフタレンスルホン酸、メタンスルホン酸、エタンスルホン酸、トリフルオロメタンスルホン酸、ＡｌＣｌ３、ＡｌＢｒ３、ＦｅＣｌ３、ＢＣｌ３、ＢＢｒ３、ＢＦ３・ＯＥｔ２、ＢＦ３、ＳｂＦ５、ＰＦ５、ＺｎＣｌ２、ＴｉＣｌから選ばれる強酸性物質の総量が５００ｐｐｍ以下であり、かつ含水率が１〜３質量％であることを特徴とするインクジェットインク。
【請求項２】
前記重合性化合物がカチオン重合性であり、かつアミン化合物を含有することを特徴とする請求項１記載のインクジェットインク。
【発明の詳細な説明】
【技術分野】
【０００１】
本発明は紫外線により硬化するインクジェットインクに関し、詳しくは安定かつ着弾精度よく吐出可能で、保存性に優れ、硬化性に優れた紫外線硬化型のインクジェットインクに関する。
【背景技術】
【０００２】
紫外線により硬化可能なインクをインクジェット方式にて吐出し、紫外線を照射して記録する方法が近年開発されており、実用化が進んでいる。用いるインクとしては、ＷＯ９９／２９７８７、ＷＯ９９／２９７８８、ＷＯ９７／３１０７１、特開平５−２１４２８０号、特開２００２−１８８０２５号等が知られている。
【０００３】
ＷＯ９９／２９７８７では、３０℃でのインク粘度が３５ｍＰａ・ｓ以下であることが好ましいとしている。これは、インクジェット記録において吐出に好ましい条件を示したものである。インクに関するその他の上記文献においても、ほぼこの条件に相当する配合例が示されている。
【０００４】
紫外線硬化型インクジェット記録方式は、インクを吸収しない基材等へも記録することが可能であるという利点を有するが、反面、反応性の希釈剤（重合性モノマー、オリゴマー等）が蒸発あるいは収縮せず、そのまま残るため、画像がエンボス状になり質感を損ねるという欠点を有している。
【０００５】
本発明者は、紫外線硬化型インクジェット記録方式にて、より微細なサイズのインク液滴を吐出し、適度に液滴をレベリングさせることで高画質を得る検討を行ってきた。
【０００６】
通常、水系インクに比べ、紫外線硬化型インクは粘度が高いことから、高速で、安定かつ精度の高い吐出を行うためには、非常に難しいことが分かってきた。特に液滴サイズを可変とする、グレースケールタイプのヘッドにて、１０ｐｌ未満もの小液滴を吐出するためには、従来から示されているインクでは、連続して安定な吐出を行ったり、着弾精度を高めることが困難であった。
【０００７】
このような現象は顔料の種類でも異なり、特に良好な分散性を得ることが困難なイエロー、マゼンタで問題となる。
【０００８】
特許文献１ではインクジェット式プリンタ用ヘッドの駆動装置及び方法として、水系のインクにおける微弱なチキソトロピック的挙動に対応した駆動方法を提案しているが、ＵＶインクのように高粘度液体では不十分であった。
【０００９】
ＵＶインクにおける顔料分散性を改良する手段としては、特許文献２には幾つかの分散剤、特許文献３には表面処理顔料を用いる等の提案がなされているが、これだけでは、十分な吐出安定性を保ちつつ、感度と貯蔵安定性を両立させることは困難であった。小液滴や薄膜を硬化させるには、ラジカル重合より酸素阻害を受けないカチオン重合が有利であるが、特にカチオン重合型のインクは顔料分散を安定化することが難しい。
【００１０】
極性の少ない重合性モノマーを媒体として良好な顔料分散性を得るには、高分子分散剤を顔料表面に極性もしくは酸・塩基によって吸着させ、高分子分散剤の立体障害により分散を安定化させる方法が常套手段である。しかしながら、分散剤と顔料の片方を酸性、片方を塩基性とする、またはどちらかを極性とする等の手法だけでは、初期のインク分散性は良好であっても、長期保存性が十分なものが得られなかった。
【００１１】
特に、カチオン重合性のＵＶインクにおいては、余剰の塩基性成分による感度劣化、余剰の酸性成分による保存性劣化が起こりやすく、感度と保存性のバランスを取ることが難しい。また、ヨードニウム塩、スルホニウム塩等の光重合開始剤は極性が強いため、顔料と分散剤との吸着平衡を壊し、顔料同士がフロキュレーションすることによって、吐出安定性の劣化、顔料沈降等の問題が生じやすい。ラジカル重合においても、アミン化合物、界面活性剤等、比較的極性の高い素材を添加することで同様の分散性劣化が生じる。
【特許文献１】特開２０００−２０３０２０号公報
【特許文献２】特開２００１−２８８３８７号公報
【特許文献３】特開２００３−２５３１５５号公報
【発明の開示】
【発明が解決しようとする課題】
【００１２】
本発明の目的は、安定かつ着弾精度よく吐出可能で、保存性に優れ、硬化性に優れた紫外線硬化型のインクジェットインクを提供することである。
【課題を解決するための手段】
【００１３】
本発明の上記課題は、以下の構成により達成される。
【００１４】
（請求項１）
少なくとも、顔料、アミン価より酸価の大きい分散剤、ラジカル重合性またはカチオン重合性の重合性化合物及び光重合開始剤を含有する紫外線硬化性のインクジェットインクであって、Ｂ、Ｆ、Ｎａ、Ｍｇ、Ａｌ、Ｐ、Ｓ、Ｃｌ、Ｋ、Ｃａ、Ｃｕ、Ｂｒ、Ａｇ、Ｓｎ、Ｓｂ、Ａｓ及びＷから選ばれる少なくとも１種の元素を含むカチオン型不純物、金属不純物、及び硫酸、塩酸、硝酸、リン酸、ｐ−トルエンスルホン酸、ベンゼンスルホン酸、ナフタレンスルホン酸、メタンスルホン酸、エタンスルホン酸、トリフルオロメタンスルホン酸、ＡｌＣｌ３、ＡｌＢｒ３、ＦｅＣｌ３、ＢＣｌ３、ＢＢｒ３、ＢＦ３・ＯＥｔ２、ＢＦ３、ＳｂＦ５、ＰＦ５、ＺｎＣｌ２、ＴｉＣｌから選ばれる強酸性物質の総量が５００ｐｐｍ以下であり、かつ含水率が１〜３質量％であることを特徴とするインクジェットインク。
【００１６】
（請求項２）
前記重合性化合物がカチオン重合性であり、かつアミン化合物を含有することを特徴とする請求項１記載のインクジェットインク。
【発明の効果】
【００１８】
本発明により、安定かつ着弾精度よく吐出可能で、保存性に優れ、硬化性に優れた紫外線硬化型のインクジェットインクを提供することができる。
【発明を実施するための最良の形態】
【００１９】
本発明者は鋭意研究の結果、少なくとも、顔料、アミン価より酸価の大きい分散剤、重合性化合物及び光重合開始剤を含有する紫外線硬化性のインクジェットインクであって、カチオン型不純物、金属不純物及び強酸性物質の総量が５００ｐｐｍ以下であり、かつ含水率が１〜３質量％であることを特徴とするインクジェットインクにより、安定かつ着弾精度よく吐出可能で、保存性に優れた高感度な紫外線硬化型のインクジェットインクが得られることを見出した。
【００２０】
以下本発明を詳細に説明する。
【００２１】
〔顔料〕
本発明のインクジェットインク（以下、単にインクともいう）は、顔料を含有する。本発明においては、顔料のアミン価は酸価よりも大きく、その差が１ｍｇ／ｇ  ＫＯＨ以上、１０ｍｇ／ｇ未満であることが好ましい。１ｍｇ／ｇ  ＫＯＨ未満ではその効果がなく、１０ｍｇ／ｇ以上の場合は塩基性処理を過度に行う必要があり、顔料耐光性の劣化、コストアップ等の要因となるため好ましくない。
【００２２】
顔料の酸価、アミン価は電位差滴定により求めることができる。例えば色材協会誌６１，［１２］、６９２−６９８（１９８８）に記載の方法で測定することができる。
【００２３】
本発明で用いることができる顔料としては、アミン価が酸価よりも大きければ種々の顔料を用いることが可能である。顔料の具体例として、以下に挙げる顔料においてアミン価が酸価より大きなものを用いることができるが、本発明はこれらに限定されるものではない。
Ｃ．Ｉ．Ｐｉｇｍｅｎｔ  Ｙｅｌｌｏｗ；
１、２、３、１２、１３、１４、１６、１７、７３、７４、７５、８１、８３、８７、９３、９５、９７、９８、１０９、１１４、１２０、１２８、１２９、１３８、１５１、１５４、１８０
Ｃ．Ｉ．Ｐｉｇｍｅｎｔ  Ｒｅｄ；
５、７、１２、２２、３８、４８：１、４８：２、４８：４、４９：１、５３：１、５７：１、６３：１、１０１、１１２、１２２、１２３、１４４、１４６、１６８、１８４、１８５、２０２
Ｃ．Ｉ．Ｐｉｇｍｅｎｔ  Ｖｉｏｌｅｔ；
１９、２３
Ｃ．Ｉ．Ｐｉｇｍｅｎｔ  Ｂｌｕｅ；
１、２、３、１５：１、１５：２、１５：３、１５：４、１８、２２、２７、２９、６０
Ｃ．Ｉ．Ｐｉｇｍｅｎｔ  Ｇｒｅｅｎ；
７、３６
Ｃ．Ｉ．Ｐｉｇｍｅｎｔ  Ｂｌａｃｋ；
７
Ｃ．Ｉ．Ｐｉｇｍｅｎｔ  Ｗｈｉｔｅ；
６、１８、２１
顔料種の好ましいプロセスカラーのインクセットは、例えば、以下の顔料から適宜４種を組み合わせて作製する。
Ｙ：Ｃ．Ｉ．Ｐｉｇｍｅｎｔ  Ｙｅｌｌｏｗ；１２０，１２８，７４，８３，１３８，１５１、１８０
Ｍ：Ｃ．Ｉ．Ｐｉｇｍｅｎｔ  Ｖｉｏｌｅｔ；１９，１２２
Ｃ：．Ｉ．Ｐｉｇｍｅｎｔ  Ｂｌｕｅ；１５；４
Ｋ：Ｃ．Ｉ．Ｐｉｇｍｅｎｔ  Ｂｌａｃｋ；７
Ｗ：Ｃ．Ｉ．Ｐｉｇｍｅｎｔ  Ｗｈｉｔｅ；６
顔料は、表面を塩基性、酸性、極性処理のいずれかの表面処理を行うことが好ましい。表面処理法としては、顔料と類似構造で塩基性、酸性、極性処理のいずれかがなされたシナージストを用いることが好ましい。
【００２４】
本発明において、シナージストとは、顔料と同様の構造を有し、かつ酸性基、塩基性基等の極性基に修飾された色素あるいは有機顔料母核を有する有機物で直接にまたはジョイントを介して極性基が結合しているものをいう。これを顔料表面に吸着させ、これと分散剤とを結合させることにより、顔料の分散性を向上する。これらのシナージストは耐光性に劣るものがほとんどであり、過剰処理は本来ある顔料の耐光性を発揮できないことになる。
【００２５】
極性基としては、例えば、スルホン酸基、カルボン酸基、燐酸基、硼酸基、水酸基が挙げられるが、好ましくはスルホン酸基、カルボン酸基であり、更に好ましくは、スルホン酸基である。
【００２６】
表面に極性基を有する顔料粒子を得る方法としては、例えば、ＷＯ９７／４８７６９号、特開平１０−１１０１２９号、特開平１１−２４６８０７号、特開平１１−５７４５８号、同１１−１８９７３９号、特開平１１−３２３２３２号、特開２０００−２６５０９４号等の各公報に記載の顔料粒子表面を適当な酸化剤で処理することにより、顔料表面の少なくとも一部に、スルホン酸基もしくはその塩といった極性基を導入する方法が挙げられる。具体的には、カーボンブラックを濃硝酸で酸化したり、カラー顔料の場合は、スルフォランやＮ−メチル−２−ピロリドン中で、スルファミン酸、スルフォン化ピリジン塩、アミド硫酸等で酸化することにより調製することができる。これらの反応で、酸化が進み過ぎ、水溶性となってしまった物は除去、精製することにより、顔料分散体を得ることができる。また、酸化によりスルフォン酸基を表面に導入した場合は、酸性基を必要に応じて、塩基性化合物を用いて中和してもよい。
【００２７】
その他の方法としては、特開平１１−４９９７４号、特開２０００−２７３３８３号、同２０００−３０３０１４号等の各公報に記載の顔料誘導体をミリング等の処理で顔料粒子表面に吸着させる方法、特開２００２−１７９９７７号、同２００２−２０１４１号等の各公報に記載の顔料を顔料誘導体と共に溶媒で溶解した後、貧溶媒中で晶析させる方法等を挙げることができ、いずれの方法でも容易に、表面に極性基を有する顔料粒子を得ることができる。
【００２８】
本発明においては、極性基は、フリーでも塩の状態でもよいし、あるいはカウンター塩を有していてもよい。カウンター塩としては、例えば、無機塩（リチウム、ナトリウム、カリウム、マグネシウム、カルシウム、アルミニウム、ニッケル、アンモニウム）、有機塩（トリエチルアンモニウム、ジエチルアンモニウム、ピリジニウム、トリエタノールアンモニウム等）が挙げられ、好ましくは１価の価数を有するカウンター塩である。
【００２９】
シナージストとしてはスルホン酸変性、カルボキシル基変性等酸性変性されたもので、かつアミン価が酸価より大きいものが好ましい。
【００３０】
これらのシナージストは、顔料１００質量部に対し、１〜５０質量部添加することが好ましい。
【００３１】
顔料の分散は、顔料粒子の平均粒径を８０〜１５０ｎｍとなるよう、顔料、分散剤、分散媒体の選定、分散条件、ろ過条件を適宜設定する。平均粒径はレーザー散乱等で測定することができる。この粒径管理によって、ヘッドノズルの詰まりを抑制し、インクの保存安定性、インク透明性及び硬化感度を維持することができる。
【００３２】
本発明のインクにおいては、顔料濃度としてはインク全体の１〜１０質量％であることが好ましい。
【００３３】
〔分散剤〕
本発明においては、アミン価より酸価の大きい分散剤を用いることで、分散安定性が向上する。分散剤の酸価、アミン価の測定は上記電位差滴定により求めることができる。
【００３４】
分散剤としては低分子量、高分子量のものいずれも使用可能であるが、高分子タイプの分散剤が好ましい。高分子タイプの分散剤には顔料との吸着サイトとして塩基または酸を持つものが好ましく、塩基、酸のどちらでも良好な結果が得られる。なお、塩基性の高分子分散剤でも、上記のアミン価、酸価を測定すると必ずしもアミン価が酸価より高いとは限らない。本発明では、この点に着目しており、アンカーの種類より、分散剤全体としてアミン価より酸価の高いものが吐出安定性に好ましいことを発見した。分散剤を複数用いる場合のアミン価、酸価はその重み付き平均値を用いることができる。
【００３５】
分散剤の酸価はアミン価よりも大きく、その差が１ｍｇ／ｇ  ＫＯＨ以上、３０ｍｇ／ｇ  ＫＯＨ未満であることが好ましい。１ｍｇ／ｇ  ＫＯＨ未満であればその効果がなく、３０ｍｇ／ｇ  ＫＯＨ以上であれば熱反応で硬化する懸念がある。
【００３６】
分散剤の好ましい具体例としては、味の素ファインテクノ社製アジスパーＰＢ８２２、アジスパーＰＢ８２１が挙げられるが本発明はこれらに限定されるものではない。
【００３７】
分散剤の使用量は顔料に対し１０〜１００質量％、好ましくは１５〜５０質量％である。
【００３８】
顔料の分散には、ボールミル、サンドミル、アトライター、ロールミル、アジテータ、ヘンシェルミキサ、コロイドミル、超音波ホモジナイザー、パールミル、湿式ジェットミル、ペイントシェーカー等を用いることができる。
【００３９】
〔重合性化合物〕
本発明で用いることのできる重合性化合物の内、ラジカル重合性化合物としては、例えば、特開平７−１５９９８３号、特公平７−３１３９９号、特開平８−２２４９８２号、同１０−８６３号等の各公報に記載の化合物を挙げることができ、カチオン重合性化合物としては、各種公知のカチオン重合性の化合物が使用できる。例えば、特開平６−９７１４号、特開２００１−３１８９２号、同２００１−４００６８号、同２００１−５５５０７号、同２００１−３１０９３８号、同２００１−３１０９３７号、同２００１−２２０５２６号等の各公報に例示されているエポキシ化合物、ビニルエーテル化合物、オキセタン化合物等が挙げられる。
【００４０】
ラジカル重合性化合物は、ラジカル重合可能なエチレン性不飽和結合を有する化合物であり、分子中にラジカル重合可能なエチレン性不飽和結合を少なくとも１つ有する化合物であればどのようなものでもよく、モノマー、オリゴマー、ポリマー等の化学形態を有するものが含まれる。ラジカル重合性化合物は１種のみ用いてもよく、また目的とする特性を向上するため、任意の比率で２種以上を併用してもよい。
【００４１】
ラジカル重合性化合物の添加量はインク組成物に対し、好ましくは１〜９７質量％であり、より好ましくは３０〜９５質量％である。
【００４２】
カチオン重合性のインクの場合は、少なくとも１種のオキセタン化合物と、エポキシ化合物及びビニルエーテル化合物から選ばれる少なくとも１種の化合物とを含有することが好ましく、特にオキセタン化合物と、下記脂環式エポキシ化合物を併用することが好ましい。エポキシ化合物としては脂環式エポキシドが特に好ましく、脂環式エポキシドとしては、少なくとも１個のシクロへキセンまたはシクロペンテン環等のシクロアルカン環を有する化合物を、過酸化水素、過酸等の適当な酸化剤でエポキシ化することによつて得られる、シクロヘキセンオキサイドまたはシクロペンテンオキサイド含有化合物が好ましい。
【００４３】
〔光重合開始剤〕
本発明においては、硬化反応をより効率的に行なうために、光重合開始剤を添加して硬化させる。光重合開始剤は、重合性化合物としてラジカル重合性化合物を用いる場合にはラジカル発生剤であり、重合性化合物としてカチオン重合性化合物を用いる場合には光酸発生剤である。
【００４４】
ラジカル重合に用いられるラジカル発生剤は、分子内結合開裂型と分子内水素引き抜き型の２種に大別できる。分子内結合開裂型のラジカル発生剤としては、例えば、ジエトキシアセトフェノン、２−ヒドロキシ−２−メチル−１−フェニルプロパン−１−オン、ベンジルジメチルケタール、１−（４−イソプロピルフェニル）−２−ヒドロキシ−２−メチルプロパン−１−オン、４−（２−ヒドロキシエトキシ）フェニル−（２−ヒドロキシ−２−プロピル）ケトン、１−ヒドロキシシクロヘキシル−フェニルケトン、２−メチル−２−モルホリノ（４−チオメチルフェニル）プロパン−１−オンの如きアセトフェノン系；２−ベンジル−２−ジメチルアミノ−１−（４−モルホリノフェニル）−ブタノンの如きα−アミノケトン系；ベンゾイン、ベンゾインメチルエーテル、ベンゾインイソプロピルエーテルの如きベンゾイン類；ビス（２，４，６−トリメチルベンゾイル）フェニルホスフィンオキサイドの如きビスアシルホスフィンオキサイド系；ベンジル−メチルフェニルグリオキシエステル等が挙げられる。
【００４５】
一方、分子内水素引き抜き型のラジカル発生剤としては、例えば、ベンゾフェノン、ｏ−ベンゾイル安息香酸メチル−４−フェニルベンゾフェノン、４，４′−ジクロロベンゾフェノン、ヒドロキシベンゾフェノン、４−ベンゾイル−４′−メチル−ジフェニルサルファイド、アクリル化ベンゾフェノン、３，３′，４，４′−テトラ（ｔ−ブチルペルオキシカルボニル）ベンゾフェノン、３，３′−ジメチル−４−メトキシベンゾフェノンの如きベンゾフェノン系；２−イソプロピルチオキサントン、２，４−ジメチルチオキサントン、２，４−ジエチルチオキサントン、２，４−ジクロロチオキサントンの如きチオキサントン系；ミヒラ−ケトン、４，４′−ジエチルアミノベンゾフェノンの如きアミノベンゾフェノン系；１０−ブチル−２−クロロアクリドン、２−エチルアンスラキノン、９，１０−フェナンスレンキノン、カンファーキノン等が挙げられる。ラジカル発生剤を使用する場合の配合量は、紫外線硬化型インクの０．１〜１５．０質量％が好ましい。またアミン化合物を併用することも有効である。
【００４６】
これらの光重合開始剤の内、光ブリーチ性のあるビスアシルフォスフィンオキサイド、酸素阻害の影響を受けにくいα−アミノケトンが、特に小液滴における感度アップ効果が高く好ましい。ビスアシルフォスフィンオキサイド、α−アミノケトンとしては、例えばチバスペシャリティーケミカルズ社のＩｒｇａｃｕｒｅシリーズが利用できる。
【００４７】
カチオン重合に用いられる光酸発生剤としては、例えば、化学増幅型フォトレジストや光カチオン重合に利用される化合物が用いられる（有機エレクトロニクス材料研究会編、「イメージング用有機材料」、ぶんしん出版（１９９３年）、１８７〜１９２ページ参照）。本発明に好適な化合物の例を以下に挙げる。
【００４８】
第１に、ジアゾニウム、アンモニウム、ヨードニウム、スルホニウム、ホスホニウム等の芳香族オニウム化合物のＢ（Ｃ6Ｆ5）4-、ＰＦ6-、ＡｓＦ6-、ＳｂＦ6-、ＣＦ3ＳＯ3-塩を挙げることができる。
【００４９】
本発明で用いることのできるオニウム化合物の具体的な例を以下に示す。
【００５０】
【化１】
0004631279.tif 000002
【００５１】
第２に、スルホン酸を発生するスルホン化物を挙げることができ、その具体的な化合物を、以下に例示する。
【００５２】
【化２】
0004631279.tif 000003
【００５３】
中でもトリアリールスルホニウム塩が好ましい。
【００５４】
第３に、ハロゲン化水素を光発生するハロゲン化物も用いることができ、以下にその具体的な化合物を例示する。
【００５５】
【化３】
0004631279.tif 000004
【００５６】
第４に、鉄アレン錯体を挙げることができる。
【００５７】
【化４】
0004631279.tif 000005
【００５８】
保存性の観点でトリアリールスルホニウム塩が好ましい。また、極性の低いものが分散性を壊さないため好ましい。スルホニウム塩ではジカチオンタイプよりもモノカチオンタイプであることが好ましい。
【００５９】
〔不純物〕
本発明は、少なくとも、顔料、アミン価より酸価の大きい分散剤、重合性化合物及び光重合開始剤を含有する紫外線硬化性のインクジェットインクであって、カチオン型不純物、金属不純物及び強酸性物質の総量が５００ｐｐｍ以下であることを特徴とするインクジェットインクである。
【００６０】
カチオン型不純物、金属不純物及び強酸性物質の総量が５００ｐｐｍ以下に抑えることで、長期に渡る保存安定性が得られる。これは、これらの不純物が顔料と分散剤との吸着平衡を壊すからではないかと考えられる。また、アクリレート、オキセタン、エポキシ等多くの重合性モノマーはエステルであり、特に強酸性の不純物が僅かでもあるとインク中の水と反応し加水分解を起こし、分解したカルボン酸あるいはアルコールが分散を壊すことが考えられる。カチオン型不純物、金属不純物及び強酸性物質の総量が５００ｐｐｍ以下に抑えることで、特にカチオン重合系、その中でもオキセタンを用いたカチオン重合系では、特に良好な分散安定性が得られる。
【００６１】
本発明において、インク中に含まれるカチオン型不純物、金属不純物及び強酸性物質の総量は５００ｐｐｍ以下であることが必要であるが、好ましくは０ｐｐｍを含む１００ｐｐｍ以下である。
【００６２】
これらの不純物は、顔料合成及び表面処理時の不純物、分散剤や界面活性剤合成時の不純物、インク包材から溶出する不純物、インクを調製する際に重合性化合物や光重合開始剤またはその他の添加剤等から持ち込まれる不純物である。これら不純物が５００ｐｐｍを越えると、保存安定性が損なわれる。
【００６３】
上記カチオン型不純物または金属不純物としては、Ｂ、Ｆ、Ｎａ、Ｍｇ、Ａｌ、Ｐ、Ｓ、Ｃｌ、Ｋ、Ｃａ、Ｃｕ、Ｂｒ、Ａｇ、Ｓｎ、Ｓｂ、Ａｓ及びＷから選ばれる少なくとも１種の元素を含む不純物等を挙げることができる。
【００６４】
また、強酸性物質としては、例えば、硫酸、塩酸、硝酸、リン酸、ｐ−トルエンスルホン酸、ベンゼンスルホン酸、ナフタレンスルホン酸、メタンスルホン酸、エタンスルホン酸、トリフルオロメタンスルホン酸、ＡｌＣｌ3、ＡｌＢｒ3、ＦｅＣｌ3、ＢＣｌ3、ＢＢｒ3、ＢＦ3・ＯＥｔ2、ＢＦ3、ＳｂＦ5、ＰＦ5、ＺｎＣｌ2、ＴｉＣｌ4等が挙げられる。
【００６５】
本発明においては、不純物としてのカチオン型不純物、金属不純物、強酸性物質は、重合性化合物、光重合開始剤、インクのいずれか１つを、塩基性吸着剤による吸着処理、カラムクロマトグラフィー（シリカゲルカラムクロマトグラフィー等）、活性炭処理、晶析や再結晶等の分離精製手段による処理を施すことにより、総含有量が５００ｐｐｍ以下である本発明のインクを得ることができる。
【００６６】
特に、強酸性物質については、上記精製手段の中でも、塩基性吸着剤による吸着処理及びカラムクロマトグラフィーによる分離処理を施すことが好ましい。塩基性吸着剤としては、例えば、商品名「キョーワード」等の塩基性無機吸着剤（例えば、ハイドロタルサイト等）を使用できる。塩基性吸着剤の使用量は、強酸性物質の種類や含有量により適宜選択できるが、通常、処理に供する化合物１００質量部に対して、１〜２００質量部程度である。塩基性吸着剤による吸着処理は、処理に供する化合物を溶解可能な溶媒び溶解して行われる。処理温度は、例えば、１０〜１００℃程度である。処理は、バッチ式、連続式、流動床方式、充填塔方式等の慣用の方法により行うことができる。
【００６７】
なお、これら不純物の含有量は、高速液体クロマトグラフィー、ガスクロマトグラフィー、元素分析、原子吸光分析、赤外線吸収スペクトル法、ＮＭＲスペクトル法、質量分析法、滴定分析等の公知の分析手段により求めることができる。
【００６８】
〔重合禁止剤〕
本発明においては、熱や活性光線による重合を抑制する重合禁止剤をインク中に添加することができる。重合禁止剤としては、さまざま化合物が知られており、一般的な重合性組成物に広く配合されているものをそのまま用いることが可能である。
【００６９】
重合禁止剤としては、フェノール系酸化防止剤、アミン化合物、リン系酸化防止剤、広く（メタ）アクリルモノマーに用いられるハイドロキノンモノメチルエーテルの他、ハイドロキノン、ｔブチルカテコール、ピロガロール、水等を用いることが可能である。これらは、「高分子添加剤の開発技術」（シーエムシー発行）に詳しい。分子内にアクリル酸由来の二重結合を持ったフェノール系化合物は、その反応機構から、Ｒ・を補足可能であるため、密閉した酸素が存在しない系にて加熱された場合でも重合抑制の効果が得られるため好ましい。具体的には、住友化学製のＳｕｍｉｌｉｚｅｒ  ＧＡ−８０、Ｓｕｍｉｌｉｚｅｒ  ＧＭ、Ｓｕｍｉｌｉｚｅｒ  ＧＳ等を挙げることができる。
【００７０】
これらの重合禁止剤は、顔料分散物作製時に添加することが好ましいが、重合禁止剤の過剰添加は、インクとしての感度を低下させる要因となるため、インクとしての保存安定性を維持しつつ、顔料分散時の重合を防止できる量を適宜設定して配合することが望ましい。または過剰に配合しておき、分散後に抽出し、重合禁止剤の量を低減することが好ましい。
【００７１】
光重合がカチオン重合性の場合、重合禁止剤はアミン化合物が好ましい。アミン化合物は、アミン価より酸価の高い分散剤との組み合わせで、相乗的に保存性と感度のバランスを保つことが可能となる。アミン化合物の中でも４級アンモニウム塩は露光時の反応を抑制することなく、保存時の暗反応を抑制できるため、カチオン重合性インクでは特に好ましい。分散性が不安定な場合は、極性の小さい３級アミンが特に好ましい重合禁止剤となる。アミン化合物の添加量は、インク全体の０．０１〜１質量％添加することが好ましい。０．０１質量％未満では保存安定性が得られない。１質量％より大きいと硬化感度が低下する。
【００７２】
〔水分〕
インク中の水の含有量は、重合性化合物の種類及び含有量比、光重合開始剤の種類及び含有量比、保存条件、硬化条件等によって異なるが、インク中の含水率を１〜３質量％とすることで、保存安定性が向上する。特に、カチオン重合性のインクは保存安定性が飛躍的に向上する。アミン化合物のみを添加する場合に比べて保存期間に対する感度を向上させることが可能となる。１質量％以下ではこの効果が乏しく、３質量％以上では低温保存時の析出等の問題が生じる。
【００７３】
水の含有量はカールフィッシャー法（自動水分測定装置、ＡＱＶ−２０００、平沼産業社製）により測定できる。
【００７４】
インクの表面張力は２２〜３８ｍＮ／ｍ、更に好ましくは２４〜３５ｍＮ／ｍである。
【００７５】
〔その他の添加剤〕
また、本発明のインクは、紫外線の照射により硬化するが、硬化反応をより効率的に行なうために、光増感剤を併用することもできる。そのような光増感剤としては、例えば、トリエタノールアミン、メチルジエタノールアミン、トリイソプロパノールアミン、４−ジメチルアミノ安息香酸メチル、４−ジメチルアミノ安息香酸エチル、４−ジメチルアミノ安息香酸イソアミル、安息香酸（２−ジメチルアミノ）エチル、４−ジメチルアミノ安息香酸（ｎ−ブトキシ）エチル、４−ジメチルアミノ安息香酸２−エチルヘキシルの如きアミン類、シアニン、フタロシアニン、メロシアニン、ポルフィリン、スピロ化合物、フェロセン、フルオレン、フルギド、イミダゾール、ペリレン、フェナジン、フェノチアジン、ポリエン、アゾ化合物、ジフェニルメタン、トリフェニルメタン、ポリメチンアクリジン、クマリン、ケトクマリン、キナクリドン、インジゴ、スチリル、ピリリウム化合物、ピロメテン化合物、ピラゾロトリアゾール化合物、ベンゾチアゾール化合物、バルビツール酸誘導体、チオバルビツール酸誘導体等が挙げられ、更に、欧州特許第５６８，９９３号明細書、米国特許第４，５０８，８１１号明細書、同第５，２２７，２２７号明細書、特開２００１−１２５２５５号公報、特開平１１−２７１９６９号公報等に記載の化合物も用いられる。
【００７６】
カチオン系光増感剤としては、公知のものが用いられ、具体的には、アントラセン、ピレン、ペリレン、アクリジンオレンジ、チオキサントン、２−クロロチオキサントン、ベンゾフラビン、エオシン、ローズベンガル、エリスロシン及びメチレンブルー等がある。
【００７７】
光増感剤の使用量は、インク組成物中０．０１〜１０．００質量％の範囲が好ましい。
【００７８】
本発明のインクには界面活性剤を含有することが好ましい。界面活性剤としては、陽イオン性、陰イオン性、両性、非イオン性のいずれも用いることができるが、特に非イオン性界面活性剤が好ましい。
【００７９】
非イオン性界面活性剤としては、ポリオキシエチレンアルキルエーテル、ポリオキシエチレン２級アルコールエーテル、ポリオキシエチレンアルキルフェニルエーテル（例えばエマルゲン９１１）、ポリオキシエチレンステロールエーテル、ポリオキシエチレンラノリン誘導体、ポリオキシエチレンポリオキシプロピレンアルキルエーテル（例えばニューポールＰＥ−６２）、ポリオキシエチレングリセリン脂肪酸エステル、ポリオキシエチレンヒマシ油、硬化ヒマシ油、ポリオキシエチレンソルビタン脂肪酸エステル、ポリオキシエチレンソルビトール脂肪酸エステル、ポリエチレングリコール脂肪酸エステル、脂肪酸モノグリセリド、ポリグリセリン脂肪酸エステル、ソルビタン脂肪酸エステル、プロピレングリコール脂肪酸エステル、ショ糖脂肪酸エステル、脂肪酸アルカノールアミド、ポリオキシエチレン脂肪酸アミド、ポリオキシエチレンアルキルアミン、アルキルアミンオキサイド、アセチレングリコール、アセチレンアルコール等が挙げられ、特にこれらのフッ素系界面活性剤が好ましい。
【００８０】
本発明では、ノニオン性界面活性剤が、分子中にパーフルオロアルキル基を有するフッ素系界面活性剤であることが特に好ましい。分子中にパーフルオロアルキル基を有するフッ素系界面活性剤としては、パーフルオロアルキルエチレンオキシド付加物、パーフルオロアルキルアミンオキシド、パーフルオロアルキル含有オリゴマー、具体的には例えば、「サーフロン（ＳＵＲＦＬＯＮ）Ｓ−１４１」、「サーフロンＳ−１４５」、「サーフロンＳ−３８１」、「サーフロンＳ−３８３」、「サーフロンＳ−３９３」、「サーフロンＳＣ−１０１」、「サーフロンＳＣ−１０５」、「サーフロンＫＨ−４０」、「サーフロンＳＡ−１００」（以上、セイミケミカル（株）の製品）、「メガファックＦ−１７１」、「メガファックＦ−１７２」、「メガファックＦ−１７３」、「メガファックＦ−１７７」、「メガファックＦ−１７８Ａ」、「メガファックＦ−１７８Ｋ」、「メガファックＦ−１７９」、「メガファックＦ−１８３」、「メガファックＦ−１８４」、「メガファックＦ−８１５」、「メガファックＦ−４７０」、「メガファックＦ−４７１」（以上、大日本インキ化学工業（株）の製品）等が挙げられる。
【００８１】
これらの界面活性剤を使用する場合、単独または２種類以上を混合して用いることができ、インク全量に対して、０．００１〜１．０質量％の範囲で添加することにより、インクの表面張力を任意に調整することができる。本発明を実施する場合、これらに限定されるものではない。インクの長期保存安定性を保つため、防腐剤、防黴剤をインク中に添加してもかまわない。
【００８２】
（インクジェット記録方法）
次に、本発明のインクを用いたインクジェット記録方法について説明する。
【００８３】
本発明においては、小液滴サイズでインクジェット記録方式により基材上にインクを吐出、描画し、次いで紫外線を照射してインクを硬化させる。着弾したインクに対し紫外線を照射することで、インクを硬化させ、画像を完成する。
【００８４】
着弾後、紫外線照射までの間、インクは基材上でレベリングし続け、単位体積当たりの表面積が大きくなり、重合阻害の影響を更に強く受けることになるため、ドット径が小さい、例えば８０μｍ以下のタイミングで紫外線を照射することで、滲みや残留モノマーを少なくすることができる。
【００８５】
また、基材上にインクが着弾した後、着弾したインクが基材に浸透する前に、例えば３０質量％以上浸透する前に紫外線を照射することが好ましい。インク吸収性の基材を用いた場合、着弾後紫外線照射までの間、インクは基材に浸透し続け、基材内部に浸透したインクは紫外線が届きにくくなり、硬化不良を起こす。
【００８６】
本発明では、基材上にインクが着弾し、紫外線を照射して硬化した後のインク膜厚が２〜８０μｍであることが好ましい。基材が薄いプラスチック材料であることが多い軟包装印刷分野では、基材のカール・皺の問題でだけでなく、印刷物全体のこし・質感が変わってしまうという問題があるため、過剰な膜厚のインク吐出は好ましくない。
【００８７】
なお、ここで「インク膜厚」とは基材に描画されたインクの膜厚の最大値を意味し、単色でも、それ以外の２色重ね（２次色）、３色重ね、４色重ね（白インクベース）のインクジェット記録方式で記録を行った場合でもインク膜厚の意味するところは同様である。
【００８８】
インクの吐出条件としては、インクジェット記録ヘッド及びインクを３５〜１００℃に加熱し、吐出することが吐出安定性の点で好ましい。紫外線硬化型のインクは、温度変動による粘度変動幅が大きく、粘度変動はそのまま液滴サイズ、液滴吐出速度に大きく影響を与え、画質劣化を起こすため、インク温度を上げながらその温度を一定に保つことが必要である。インク温度の制御幅としては、設定温度±５℃、好ましくは設定温度±２℃、更に好ましくは設定温度±１℃である。
【００８９】
紫外線の照射方法として、その基本的な方法が、特開昭６０−１３２７６７号公報に開示されている。これによると、ヘッドユニットの両側に光源を設け、シャトル方式でヘッドと光源を走査する。照射は、インク着弾後、一定時間を置いて行われることになる。更に、駆動を伴わない別光源によって硬化を完了させる。米国特許第６，１４５，９７９号では、照射方法として、光ファイバーを用いた方法や、コリメートされた光源をヘッドユニット側面に設けた鏡面に当て、記録部へＵＶ光を照射する方法が開示されている。本発明に係る画像形成方法においては、これらの何れの照射方法も用いることができる。
【００９０】
次いで、本発明で用いることのできるインクジェット記録装置（以下、単に記録装置ともいう）について説明する。
【００９１】
以下、本発明で用いることのできる記録装置について、図面を適宜参照しながら説明する。なお、図面の記録装置はあくまでも本発明で好ましく用いることができる記録装置の一態様であり、本発明では、ここで例示する記録装置の図面に限定されない。
【００９２】
図１は、本発明で用いることのできるインクジェット記録装置で、シリアルプリント方式で用いる要部の構成の一例を示す正面図である。記録装置１は、ヘッドキャリッジ２、記録ヘッド３、照射手段４、プラテン部５等を備えて構成される。この記録装置１は、基材Ｐの下にプラテン部５が設置されている。プラテン部５は、紫外線を吸収する機能を有しており、基材Ｐを通過してきた余分な紫外線を吸収する。その結果、高精細な画像を安定に再現できる。
【００９３】
基材Ｐは、ガイド部材６に案内され、搬送手段（図示せず）の作動により、図１における手前から奥の方向に移動する。ヘッド走査手段（図示せず）は、ヘッドキャリッジ２を図１におけるＹ方向に往復移動させることにより、ヘッドキャリッジ２に保持された記録ヘッド３の走査を行なう。
【００９４】
ヘッドキャリッジ２は基材Ｐの上側に設置され、基材Ｐ上の画像印刷に用いる色の数に応じて後述する記録ヘッド３を複数個、吐出口を下側に配置して収納する。ヘッドキャリッジ２は、図１におけるＹ方向に往復自在な形態で記録装置１本体に対して設置されており、ヘッド走査手段の駆動により、図１におけるＹ方向に往復移動する。
【００９５】
なお、図１ではヘッドキャリッジ２がイエロー（Ｙ）、マゼンタ（Ｍ）、シアン（Ｃ）、ブラック（Ｋ）の記録ヘッド３を収納するものとして描図を行なっているが、実施の際にはヘッドキャリッジ２に収納される記録ヘッド３の色数は適宜決められるものである。
【００９６】
記録ヘッド３は、インク供給手段（図示せず）により供給された紫外線硬化型のインクを、内部に複数個備えられた吐出手段（図示せず）の作動により、吐出口から基材Ｐに向けて吐出する。記録ヘッド３により吐出されるインクは、顔料、分散剤、重合性化合物、光重合開始剤等を含んで組成されており、紫外線の照射を受けることで光重合開始剤が触媒として作用することに伴なう重合性化合物の架橋、重合反応によって硬化する性質を有する。
【００９７】
記録ヘッド３は、基材Ｐの一端からヘッド走査手段の駆動により、図１におけるＹ方向に基材Ｐの他端まで移動するという走査の間に、基材Ｐにおける一定の領域（着弾可能領域）に対して、インクをインク滴として吐出し、該着弾可能領域にインク滴を着弾させる。インクを吐出して画像を作成し、吐出毎に光照射する工程を複数回繰り返すことで画像を完成することが好ましい。
【００９８】
上記走査を適宜回数行ない、１領域の着弾可能領域に向けてインクの吐出を行なった後、搬送手段で基材Ｐを図１における手前から奥方向に適宜移動させ、再びヘッド走査手段による走査を行ないながら、記録ヘッド３により上記着弾可能領域に対し、図１における奥方向に隣接した次の着弾可能領域に対してインクの吐出を行なう。
【００９９】
上述の操作を繰り返し、ヘッド走査手段及び搬送手段と連動して記録ヘッド３からインクを吐出することにより、基材Ｐ上にインク滴の集合体からなる画像が形成される。
【０１００】
照射手段４は、特定の波長領域の紫外線を安定した露光エネルギーで発光する紫外線ランプ及び特定の波長の紫外線を透過するフィルターを備えて構成される。ここで、紫外線ランプとしては、水銀ランプ、メタルハライドランプ、エキシマーレーザー、紫外線レーザー、熱陰極管、冷陰極管、ブラックライト、ＬＥＤ（ｌｉｇｈｔ  ｅｍｉｔｔｉｎｇ  ｄｉｏｄｅ）等が適用可能であり、帯状のメタルハライドランプ、冷陰極管、水銀ランプもしくはブラックライトが好ましい。
【０１０１】
照射手段４は、記録ヘッド３がヘッド走査手段の駆動による１回の走査によってインクを吐出する着弾可能領域のうち、記録装置（インクジェットプリンタ）１で設定できる最大のものとほぼ同じ形状か、着弾可能領域よりも大きな形状を有する。
【０１０２】
照射手段４はヘッドキャリッジ２の両脇に、基材Ｐに対してほぼ平行に、固定して設置される。
【０１０３】
インク吐出部の照度を調整する手段としては、記録ヘッド３全体を遮光することはもちろんであるが、加えて照射手段４と基材Ｐの距離ｈ１と、記録ヘッド３のインク吐出部３１と基材Ｐとの距離ｈ２を共に小さく（２ｍｍ以下、好ましくは１．５ｍｍ以下）したり、記録ヘッド３と照射手段４との距離ｄを離したり（ｄを大きく）することが有効である。また、記録ヘッド３と照射手段４の間を蛇腹構造７にすると更に好ましい。
【０１０４】
ここで、照射手段４で照射される紫外線の波長は、照射手段４に備えられた紫外線ランプまたはフィルターを交換することで適宜変更することができる。
【０１０５】
本発明の記録方法においてカチオン重合性インクを用いる場合は、光照射時または光照射後に、基材上に着弾したインクジェット用インクを加熱処理することが好ましい。
【０１０６】
加熱手段としては、基材の搬送をガイドし、発熱するヒートプレートを用いる方法が好ましく、基材を搬送ガイドするヒートプレートより基材に熱が伝達され、この熱によって着弾したインクジェット用インクが加熱される。
【０１０７】
また、加熱手段が、基材に着弾したインクジェット用インクに熱風を吹き付ける熱風吹き付け手段であることも好ましい。
【０１０８】
基材に着弾したインクジェット用インクの加熱温度としては、３０〜６０℃に加熱することが好ましく、加熱温度が３０℃未満であると、環境湿度によっては着弾したインクが硬化せず画質が損なわれる恐れがあり、また、６０℃を超える温度であると、フィルム基材が収縮・しわを起こしてしまい好ましくない。
【実施例】
【０１０９】
以下、実施例を挙げて本発明を具体的に説明するが、本発明はこれらに限定されるものではない。
【０１１０】
〔光重合開始剤１の合成〕
５００ｍｌの三口フラスコに四塩化スズ２０ｍｌを添加し、攪拌しながらアニソール４８．１ｇを添加した。この溶液を氷冷して１０〜１５℃の温度範囲を維持しながら、塩化チオニル６．７５ｇを滴下した。この時、反応物は暗褐色となった。そのまま室温で４時間撹拌を続けた後、この反応液に水７０ｍｌを添加した。次いで、オイル層を取り出し、ジエチルエーテルで３回洗浄した。これに、ＫＰＦ6１８．４ｇを水１００ｇに溶解して添加し、一昼夜放置した。オイル層を再び取り出し、ジエチルエーテルで洗浄した後、減圧乾燥して、トリス（４−メトキシフェニル）スルホニウムヘキサフロロフォスフェートを３２．３ｇ（収率５９．６％）の白色粉末として得た。なお、この光重合開始剤１は、赤外吸収スペクトル、元素分析及びＮＭＲにより構造を同定した。
【０１１１】
〔光重合開始剤２の合成〕
上記光重合開始剤１を塩化メチレンに溶解し、アルミナカラムを通した後、炭酸ナトリウム水溶液と混合攪拌した。次いで、塩化メチレン層を取り出し、硫酸マグネシウムで脱水処理後、塩化メチレンを除去乾燥し、メタノールで再結晶を行い、光重合開始剤１に塩基処理を施した光重合開始剤２の白色粉末を得た。
【０１１２】
〔インク１〜６の調製〕
下記表１に記載の組成のインク１〜６を定法により調製した。顔料、分散剤及び重合性化合物をビーズミルにて３時間分散した後、光重合開始剤、界面活性剤及びアミン化合物を添加、混合し、ろ過することでインクとした。このインクは全てカチオン重合性である。
【０１１３】
用いた化合物を以下に示す。
【０１１４】
ＰＲ１２２：ピグメントレッド１２２（キナクリドン顔料の表面を酸性処理した顔料、酸価４．７、アミン価６．１）
ＰＢ８２１：味の素ファインテクノ社製アジスパーＰＢ８２１（分散剤）
ＥＤ−２５１：楠本化成社製ＥＤ−２５１（分散剤）
Ｓ３２０００：Ａｖｅｃｉａ社製ソルスパース３２０００（分散剤）
ＯＸＴ２２１：東亜合成社製アロンオキセタンＯＸＴ２２１（重合性化合物）
Ｃ２０２１Ｐ：ダイセル社製セロキサイド２０２１Ｐ（重合性化合物）
ＴＡＳ１：光重合開始剤１
ＴＡＳ２：光重合開始剤２
Ｆ１４０５：大日本インキ社製メガファックＦ１４０５（界面活性剤）
ＴＩＰＡ：トリイソプロパノールアミン（アミン化合物）
３種の分散剤の酸価及びアミン価を測定した結果、以下の通りであった。
【０１１５】
分散剤の種類          酸価        アミン価
ＰＢ８２１          ３０．４      １０．２
ＥＤ−２５１        １９．０      １３．４
Ｓ３２０００          ４．８      ２７．１
【０１１６】
【表１】
0004631279.tif 000006
【０１１７】
〔インクの特性値の測定及び評価〕
下記方法でインクの特性値の測定及び評価を行った。その結果を表２に示す。
【０１１８】
（含水率の測定）
インクを調製した直後、カールフィッシャー法（平沼産業社製自動水分測定装置ＡＱＶ−２０００）により含水率を測定した。
【０１１９】
（不純物総量の測定）
上記調製したインクを原子吸光分析、質量分析及び滴定分析を用いて不純物総量（ｐｐｍ）の測定を行った。なお、各不純物としては、Ｓｎ、Ｃｌ、Ｓ、Ｋ、Ｐ、Ｍｇ、Ｐ、Ｂ、Ｎａ、Ｆ、ＨＣｌ、ＨＰＦ6、リン酸、メタンスルホン酸を検出した。
【０１２０】
（保存安定性の評価）
上記調製したインクを、ガラス瓶に入れ密閉し、遮光性容器で７０℃で１週間保存の促進処理を行った後、保存前の試料と合わせて、下記方法で平均粒径、粘度、サテライト発生速度、間欠吐出速度低下率、連続吐出性及び硬化速度を評価した。
【０１２１】
〈平均粒径〉
インクを顔料濃度で約０．５質量％に希釈した後、超音波洗浄器で１００Ｗ、２８ｋＨｚの条件で５分間超音波処理を行った直後に、ｍａｌｖｅｒｎ社製の光子相関法ゼータサイザー１０００ＨＳで測定した時のＺＡｖｅ．の値である。
【０１２２】
〈粘度〉
粘度はレオメータＭＣＲ３００（Ｐｈｙｓｉｃａ製）を用い、５５℃、Ｓｈｅａｒ  Ｒａｔｅ＝１０００（１／ｓ）の条件下で測定した。
【０１２３】
〈サテライト発生速度〉
駆動周波数４ｋＨｚ、一周期当たりに５５℃に加熱したインク液滴４ｐｌを５ドロップ連続吐出することで６階調を表現可能なピエゾ型ヘッドを用い、駆動電圧を調整して液滴速度を変えながら、主ドロップに続きサテライトが発生し始める最小の液滴速度（ｍ／ｓ）を測定した。
【０１２４】
〈間欠吐出速度低下率〉
駆動周波数４ｋＨｚ、一周期当たりに５５℃に加熱したインク液滴４ｐｌを５ドロップ連続吐出することで６階調を表現可能なピエゾ型ヘッドを用い、液滴速度が６ｍ／ｓとなるように駆動電圧を調整し、連続吐出後、５秒間停止した直後の最初の液滴速度の低下率（％）を測定した。
【０１２５】
〈連続吐出性〉
駆動周波数４ｋＨｚ、一周期当たりに５５℃に加熱したインク液滴４ｐｌを５ドロップ連続吐出することで６階調を表現可能なピエゾ型ヘッドを用い、液滴速度が６ｍ／ｓとなるように駆動電圧を調整し、３０分間連続して吐出させ、各記録ヘッドのノズルからの吐出状態を目視観察し、下記の基準により連続吐出性の評価を行った。
【０１２６】
○：３０分連続吐出しても、ノズル欠が発生しない
△：３０分連続吐出でノズル欠が生じないが、わずかにサテライトが発生する
×：３０分連続吐出で、数カ所以上のノズルでノズル欠が発生する
〈硬化速度〉
３０℃、６０％ＲＨの環境下で、ピエゾヘッドスピードを５０〜８００ｍｍ／ｓまで５０ｍｍ／ｓ単位で変化させて、５５℃に加熱した各インク液滴４ｐｌを５ドット（ドロップ）ずつユポ基材上に吐出し、Ｈバルブ（１．５ｋＷ光源）で硬化処理後に、各ドット表面を指で擦って、硬化したインク液滴が基材から剥がれなくなる最大のピエゾヘッドスピードを求め、これを硬化速度（ｍｍ／ｓ）とした。
【０１２７】
【表２】
0004631279.tif 000007
【０１２８】
表２の結果より明らかなように、カチオン型不純物、金属不純物及び強酸性物質の総含有量が５００ｐｐｍ以下である本発明のインクは、比較例に対し、保存安定性、硬化性及び吐出安定性に優れていることが分かる。
【図面の簡単な説明】
【０１２９】
【図１】本発明に用いられる記録装置の要部の構成を示す正面図である。
【符号の説明】
【０１３０】
１  記録装置
２  ヘッドキャリッジ
３  記録ヘッド
４  照射手段
５  プラテン部
６  ガイド部材
７  蛇腹構造
Ｐ  記録媒体
【図１】
0004631279.tif 000008